Procédé de préparation d’un matériau (co)polyimide électro-actif, comprenant au moins les étapes consistant à : (i) disposer d’une formulation contenant en milieu solvant au moins une diamine aliphatique secondaire et au moins un composé aromatique polycondensé choisi parmi les acides tétracarboxyliques aromatiques polycondensés et les di-anhydrides d’acide aromatique polycondensé, (ii) exposer ladite formulation (i) à des conditions propices à la polycondensation desdits composé(s) aromatique(s) polycondensé(s) et diamine(s) pour former ledit (co)polyimide et (iii) éliminer ledit milieu solvant, caractérisé en ce que ledit milieu solvant consiste en un milieu solvant aqueux et en particulier en de l’eau. Procédé selon la revendication 1, dans lequel le di-anhydride d’acide aromatique polycondensé est choisi parmi les di-anhydrides d’acide tétracarboxylique dont la structure aromatique polycyclique dérive de l’anthracène, du benzoanthracène, du benzofluoranthène, du 1,12-benzopérylène, du benzopyrène, du chrysène, du dibenzoacridine, du dibenzoanthracène, du dibenzofurane, du dibenzopyrène, du pérylène ou du phénanthrène. Procédé selon la revendication 1 ou 2, dans lequel l’acide tétracarboxylique aromatique polycondensé est choisi parmi les acides tétracarboxyliques, dont la structure aromatique polycondensée dérive de l’anthracène, du benzoanthracène, du benzofluoranthène, du 1,12-benzopérylène, du benzopyrène, du chrysène, du dibenzoacridine, du dibenzoanthracène, du dibenzofurane, du dibenzopyrène, du pérylène et du phénanthrène, de préférence non hydroxylés et de préférence est choisi parmi l’acide 1,2,5,6- naphthalènetétracarboxylique, l’acide 2,3,6,7-naphthalènetétracarboxylique, l’acide 3,4,9,10-pérylènetétracarboxylique et leurs mélanges. Procédé selon l’une quelconque des revendications 1 à 3, dans lequel ledit composé aromatique polycondensé est le di-anhydride de l’acide 3,4,9,10-pérylènetétracarboxylique. Procédé selon l’une quelconque des revendications précédentes, dans lequel la diamine aliphatique secondaire est de formule (I) NH 2 -(R) n -NH 2 (I) avec - n étant égal à zéro ou 1 et de préférence égal à 1 et - R étant un radical divalent hydrocarboné, linéaire ou ramifié, en C1 à C20 , saturé ou insaturé dont la chaîne hydrocarbonée divalente peut être interrompue par un ou plusieurs hétéroatomes, en particulier par un ou plusieurs atomes d’oxygène et/ou un ou plusieurs noyaux aromatiques en C5 à C15. Procédé selon l’une quelconque des revendications précédentes, dans lequel la diamine aliphatique secondaire est choisie parmi les diamines aliphatiques acycliques comme par exemple les 1,2-diaminoéthane, 1,3-diaminopropane, 1,4-diaminobutane, 1,5-diaminopentane, l'hexaméthylène diamine, 2,2,4- et 2,4,4-triméthyl-hexaméthylène diamine, 1,7-diaminoheptane, 1,8-diaminooctane, 2-méthyl-1,8-diaminooctane, 2,2,7,7-tétraméthyl-octaméthylène diamine, 1,9-diaminonane, 5-méthyl-1,9-diaminononane, 1,10-diaminodécane, 1,1,1-diaminoundécane, 1,12-diaminododécane, 1,13-diaminothdécane, 1,14-diaminotétradécane et 2,2′-(éthylènedioxy)bis(éthyleneamine), les diamines aliphatiques cycliques comme par exemple les 1,2-bis(aminomethyl)cyclohexane, 1,3-bis(aminomethyl)cyclohexane, 1,4-bis(aminomethyl)cyclohexane, 1,2-cyclohexanediamine, 1,3-cyclohexanediamine, 1,4-cyclohexanediamine, 4,4′-diaminodicyclohexylmethane, 4,4′-methylenebis(2-methylcyclohexylamine), isophoronediamine, norbornanediamine, bis(aminomethyl)tricyclo[5.2.1.0(2,6)]decane, 3,3′-dimethyl-4,4′-diaminodicyclohexylmethane, et 4,4′-diaminodicyclohexylpropane et leurs mélanges et de préférence est l’hexaméthylènediamine. Procédé selon l’une quelconque des revendications précédentes mettant en présence au moins de l’hexaméthylènediamine et du di-anhydride de l’acide 3,4,9,10-pérylènetétracarboxylique dans un milieu solvant consistant en de l’eau. Procédé selon l’une quelconque des revendications précédentes dans lequel ladite polycondensation est réalisée en autoclave à une température de 200°C. Procédé selon l’une quelconque des revendications précédentes dans lequel l’étape (iii) est réalisée par centrifugation de la formulation contenant ledit (co)polyimide obtenu en étape (ii). Matériau (co)polyimide obtenu par le procédé défini selon l’une quelconque des revendications 1 à 9. Utilisation d’un matériau (co)polyimide tel que défini en revendication 10, à titre de matériau actif d’électrode. Electrode comprenant, à titre de matériau actif, au moins un matériau (co)polyimide tel que défini en revendication 10. Electrode selon la revendication précédente, comprenant en outre un ou plusieurs additif(s) conducteur(s) électronique(s) et/ou un ou plusieurs liant(s). Electrode selon la revendication 12 ou 13, dans laquelle ledit matériau (co)polyimide représente plus de 60% massique de la masse totale de l’électrode, en particulier de 70 % à 99 % massique, et plus particulièrement de 80 à 96 % massique de la masse totale de l’électrode. Procédé de préparation d’une électrode telle que définie selon l’une quelconque des revendications 12 à 14 comprenant au moins les étapes suivantes consistant à : (a) disposer d’une dispersion comprenant, dans un milieu aqueux ou organique, au moins un matériau (co)polyimide obtenu selon l’une quelconque des revendications 1 à 9, et éventuellement un ou plusieurs additif(s) conducteur(s) électronique(s) et/ou liant(s) ; (b) procéder au dépôt de tout ou partie de ladite dispersion (a) à la surface d’un collecteur de courant, par exemple, de type feuillard en aluminium ; et (c) évaporer ledit milieu aqueux ou organique pour former ladite électrode. Procédé de préparation d’une électrode comprenant, à titre de matériau actif, au moins un (co)polyimide comprenant au moins les étapes consistant à : (i) disposer d’une formulation contenant dans un milieu aqueux et de préférence dans de l’eau, au moins un composé aromatique polycondensé choisi parmi les acides tétracarboxyliques aromatiques polycondensés et les di-anhydrides d’acide aromatique polycondensé et au moins une diamine aliphatique secondaire, (ii) exposer ladite formulation (i) à des conditions propices à la polycondensation desdits composé(s) aromatique(s) polycondensé(s) et diamine(s) pour former ledit (co)polyimide, (iii) récupérer ledit (co)polyimide sous une forme purifiée du milieu solvant, (iv) préparer une dispersion comprenant, dans un milieu aqueux ou organique, au moins tout ou partie dudit matériau (co)polyimide isolé en (iii), et éventuellement un ou plusieurs additif(s) conducteur(s) électronique(s) et/ou liant(s), (v) procéder au dépôt de tout ou partie de ladite dispersion (iv) à la surface d’un collecteur de courant, par exemple, de type feuillard en aluminium et (vi) évaporer ledit milieu aqueux ou organique pour former ladite électrode. Procédé selon la revendication précédente dans lequel lesdits acides tétracarboxyliques aromatiques polycondensés, di-anhydrides d’acide aromatique polycondensé et diamines aliphatiques secondaires sont tels que définis selon l’une quelconque des revendications 2 à 6. Système électrochimique comprenant au moins une électrode telle que définie selon l’une quelconque des revendications 12 à 14. Système électrochimique selon la revendication précédente, caractérisé en ce qu’il s’agit d’un accumulateur électrochimique rechargeable, en particulier d’un accumulateur ou d’une batterie au lithium.